(57)【要約】      （修正有）【課題】バイアス磁束を発する永久磁石によって直流重畳特性を改善することができ、よって大電流化および低損失化に対応することが可能になる積層インダクタを提供する。【解決手段】複数の電気絶縁性の磁性体層１および導電パターン２が積層され、各々の導電パターン２が非磁性体層３のビア穴を通じて上記積層方向に順次接続されることにより磁性体層１内に螺旋状に周回するコイル２が形成された積層インダクタにおいて、導電パターン２の積層方向の最上層２ａの直上および最下層２ｂの直下に、平面視において導電パターン２の全周に沿って延在するとともに、コイル２によって励磁される磁束の方向Ｘと逆方向Ｙの磁束を発するように着磁された環状の永久磁石層５を配置し、かつ永久磁石層５の外周と積層インダクタの外周縁１ａとの間に、全周にわたって非磁性体層６を配置した。【選択図】図１
2015198159.tif 000002
【特許請求の範囲】
【請求項１】
複数の電気絶縁性の磁性体層および導電パターンが積層され、各々の上記導電パターンが当該導電パターン間に介装された非磁性体層のビア穴を通じて上記積層方向に順次接続されることにより上記磁性体層内に螺旋状に周回するコイルが形成された積層インダクタにおいて、
上記導電パターンの上記積層方向の最上層の直上および最下層の直下に、平面視において上記導電パターンの全周に沿って延在するとともに、上記コイルによって励磁される当該コイル内の磁束の方向と逆方向の磁束を発するように着磁された環状の永久磁石層を配置し、
かつ上記永久磁石層の外周と当該積層インダクタの外周縁との間に、全周にわたって非磁性体層を配置したことを特徴とする積層インダクタ。
【請求項２】
上記永久磁石層の外周と当該積層インダクタの外周縁との間に加えて、さらに上記導電パターン間に介装された上記非磁性体層の外周と当該積層インダクタの外周縁との間に、全周にわたって非磁性体層を配置したことを特徴とする請求項１に記載の積層インダクタ。
【発明の詳細な説明】
【技術分野】
【０００１】
本発明は、パワーインダクタ等として用いられる積層インダクタに関するものである。
【背景技術】
【０００２】
近年、電源回路部品の小型化、薄型化の要請に伴い、ＤＣ−ＤＣコンバータなどの電源回路に使用されるインダクタとして、積層構造のチップインダクタが開発され実用化されている。
【０００３】
このような積層インダクタは、電気絶縁性の磁性体層と導体パターンが交互に積層されるとともに、上記導体パターンが積層方向に順次接続されることにより、磁性体中に積層方向に重畳しながら螺旋状に周回するコイルが形成され、当該コイルの両端がそれぞれ引出導体を介して積層体チップ外表面に引き出されたものである。
【０００４】
一方、近年小型化を要求するモバイル市場においては、使用される電源のスイッチング周波数の上昇、およびその処理性能向上に合わせてインダクタに流す電流値が増加していることから、大電流化や低負荷時の低損失化の要請が強くなっている。
【０００５】
これに対して、上記積層インダクタは、一般的に上記磁性体として用いられているＮｉＺｎフェライトの飽和磁束密度が、金属磁性体を圧粉した材料に比べて１／２〜１／３程度であるために、直流重畳特性に劣る傾向にあり、よって大電流化にはこれが弱点となるものの、低損失化に対しては非常に優位性を有している。しかも、積層工法という簡易な製造方法によって安価に量産できるとともに、得られたチップ形状が実装性にも優れるという利点を有している。
【０００６】
そこで、上記磁性体の飽和を抑制して直流重畳特性を改善する構造として、例えば下記特許文献１においては、図７に見られるような、磁性体２０内に埋設されたコイル２１の内方に永久磁石２２を配置し、コイル２１から励磁する磁束Ｘを永久磁石２２が発する逆方向のバイアス磁束Ｙによって打ち消すことにより、磁性体２０の飽和を抑制して直流重畳特性を改善したインダクタンス素子が提案されている。
【０００７】
しかしながら、上記従来のインダクタンス素子にあっては、同図に示すようにコイル２１内に永久磁石２２がコイル２１から発生する磁束を遮るように配置されているために、上記永久磁石２２としてパーミアンス係数が低い場合や、材料によって傾向が異なるがその環境温度によっては、減磁してしまうという問題点があった。
【０００８】
また、上記永久磁石２２が、磁束Ｘを遮る磁気ギャップとしても作用するために、磁性体２０の飽和抑制効果と、積層インダクタとしてのインダクタンスの調整とを両立させることが難しいという問題点もあった。
【先行技術文献】
【特許文献】
【０００９】
【特許文献１】特開２００２−１７０７１５号公報
【発明の概要】
【発明が解決しようとする課題】
【００１０】
本発明は、上記事情に鑑みてなされたものであり、バイアス磁束を発する永久磁石によって直流重畳特性を改善することができ、よって大電流化および低損失化に対応することが可能になる積層インダクタを提供することを課題とするものである。
【課題を解決するための手段】
【００１１】
上記課題を解決するため、請求項１に記載の発明は、複数の電気絶縁性の磁性体層および導電パターンが積層され、各々の上記導電パターンが当該導電パターン間に介装された非磁性体層のビア穴を通じて上記積層方向に順次接続されることにより上記磁性体層内に螺旋状に周回するコイルが形成された積層インダクタにおいて、上記導電パターンの上記積層方向の最上層の直上および最下層の直下に、平面視において上記導電パターンの全周に沿って延在するとともに、上記コイルによって励磁される当該コイル内の磁束の方向と逆方向の磁束を発するように着磁された環状の永久磁石層を配置し、かつ上記永久磁石層の外周と当該積層インダクタの外周縁との間に、全周にわたって非磁性体層を配置したことを特徴とするものである。
【００１２】
また、請求項２に記載の発明は、請求項１に記載の発明において、上記永久磁石層の外周と当該積層インダクタの外周縁との間に加えて、さらに上記導電パターン間に介装された上記非磁性体層の外周と当該積層インダクタの外周縁との間に、全周にわたって非磁性体層を配置したことを特徴とするものである。
【発明の効果】
【００１３】
請求項１または２に記載の発明によれば、コイルによって励磁される磁束の方向と逆方向の磁束を発するように着磁された環状の永久磁石層を、コイルから発生する磁束が通過し難い導電パターンの積層方向の最上層の直上および最下層の直下に配置しているために、コイルからの磁束による永久磁石層の減磁を低減させることができる。
【００１４】
加えて、磁気ギャップとなる非磁性体層を、コイルの内部に配置せずにコイルの外周側にのみ配置しているために、永久磁石層から発生する磁束をコイルの内部の方がコイル外部よりも大きくすることができ、この結果、上記永久磁石層によって効果的に逆バイアスを掛けて直流重畳特性を向上させることにより、磁性体として低損失材料を使用することによる低損失化と併せて大電流化にも対応することができる。
【００１５】
さらに、上記永久磁石層が、磁気ギャップとしても作用しないために、永久磁石層の外周と当該積層インダクタの外周縁との間に、全周にわたって非磁性体層を配置することにより、インダクタンスの調整が可能になる。
【００１６】
したがって、請求項２に記載の発明のように、上記永久磁石層の外周に加えて、さらに導電パターン間に介装された非磁性体層の外周と積層インダクタの外周縁との間に適宜上記非磁性体層を配置することにより、容易に所望のインダクタンスに調整することができる。
【図面の簡単な説明】
【００１７】
【図１】本発明に係る積層インダクタの一実施形態を示す縦断面図である。
【図２】図１の導電パターン位置における横断面図である。
【図３】上記実施形態に示した積層インダクタと永久磁石を配置しない積層インダクタとの直流重畳特性の相違を示すグラフである。
【図４】上記実施形態に示した積層インダクタにおける初期状態と低温通電後における直流重畳特性の変化を示すグラフである。
【図５】比較例に用いた積層インダクタの構成を示すもので、（ａ）は（ｂ）のａ−ａ線視横断面図、（ｂ）は縦断面図である。
【図６】図５の比較例の積層インダクタにおける初期状態と低温通電後における直流重畳特性の変化を示すグラフである。
【図７】従来の磁石入り積層インダクタを示す縦断面図である。
【発明を実施するための形態】
【００１８】
図１および図２は、本発明に係る積層インダクタの一実施形態を示すものである。
この積層インダクタは、複数の電気絶縁性の磁性層１および導電パターン２が積層され、各層の導電パターン２が積層方向に順次接続されることにより、磁性層１によって構成される磁性体内において螺旋状に周回するコイル２が形成されるとともに、コイル２の両端部が外周部に引き出されて外部電極（図示を略す。）に接続された直方体状のもので、上記外部電極が図示されない回路基板のランド部に接続されることにより、面実装されるものである。
【００１９】
ここで、上記積層方向に隣接する導電パターン２間には、導電パターン２の形状に対応した形状を有する電気絶縁性の非磁性体層３が配置され、積層方向に隣接する導電パターン２は、上記非磁性体層３に穿設されたビア穴４を通じて電気的に接続されている。
【００２０】
この積層インダクタにおいては、導電パターン２の積層方向の最上層２ａの直上および最下層２ｂの直下に、それぞれ平面視（すなわちコイル２の軸線方向視）においてコイル２の全周に沿って延在する方形環状の永久磁石層５が配置されている。そして、これら永久磁石層５は、図１中に実線矢印で示すコイル２によって励磁されるコイル２内における磁束の方向Ｘに対して、点線矢印で示すように逆方向Ｙの磁束を発するように着磁されている。
【００２１】
また、永久磁石層５の外周とこの積層インダクタの外周縁１ａとの間に、全周にわたって磁気ギャップとなる電気絶縁性の非磁性体層６が配置されている。ちなみに、これら非磁性体層６は、厚さ寸法が永久磁石層５の厚さ寸法の１／２以上となるように形成されている。さらに、積層方向の中間部において導電パターン２間に配置された非磁性体層３の外周にも、磁気ギャップとなる電気絶縁性の非磁性体層６が全周にわたって配置されている。
【００２２】
ここで、磁性体層１は、Ｎｉ−Ｚｎフェライト系材料によって形成され、非磁性体層３、６は、Ｚｎフェライト系材料によって形成されるとともに、永久磁石層５は、Ｂａフェライト粉体またはＳｒフェライト粉体にＢｉ2Ｏ3およびＳｉＯ2を添加した低温焼結磁石材料によって形成されている。
【００２３】
以上の構成からなる積層インダクタによれば、コイル２によって励磁されるコイル２内の磁束の方向Ｘと逆方向Ｙの磁束を発するように着磁された環状の永久磁石層５を、コイル２から発生する磁束が通過し難い導電パターン２の積層方向の最上層２ａの直上および最下層２ｂの直下に配置しているために、コイル２からの磁束による永久磁石層の減磁を低減させることができる。
【００２４】
これに加えて、磁気ギャップとなる非磁性体層６を、コイル２の内部には配置せずにコイル２の外周側にのみ配置しているために、永久磁石層５から発生する磁束をコイル２の内部の磁性体１に集中させることができる。この結果、永久磁石層５によって効果的に逆バイアスを掛けて直流重畳特性を向上させることができ、よって、磁性体１としてＮｉ−Ｚｎフェライト系材料のような低損失材料を使用することによる低損失化と併せて大電流化にも対応することができる。
【００２５】
さらに、永久磁石層５が、磁気ギャップとしても作用しないために、永久磁石層５の外周と積層インダクタの外周縁１ａとの間、および積層方向の中間部において導電パターン２間に配置された非磁性体層３の外周に、磁気ギャップとなる非磁性体層６を配置することにより、インダクタンスの調整が可能になる。
【００２６】
さらに、磁性体層１としてＮｉ−Ｚｎフェライト系材料を用い、非磁性体層３、６としてＺｎフェライト系材料を用い、永久磁石層５としてＢａフェライト粉体またはＳｒフェライト粉体にＢｉ2Ｏ3およびＳｉＯ2を添加した低温焼結磁石材料を用いているため、磁性体層１、永久磁石層５および非磁性体層３、６の積層体を９４０℃以下の温度で低温焼結して一体化した後に、永久磁石層５を着磁することにより、容易に製造することができる。
【実施例】
【００２７】
上記実施形態の積層インダクタと、永久磁石層５を配置しない積層インダクタについて、直流重畳特性の相違を検証した。
図４は、この結果を示すもので、上記実施形態の積層インダクタにおいては、Isat（ΔＬ−３０％時点の電流値）が３Ａから３．６Ａへと、約２０％改善されていることが判る。
【００２８】
次いで、永久磁石層の配置が当該永久磁石層の減磁に与える影響を検証するために、上記実施形態に示した積層インダクタと、図５に示すように、コイル２の内部に全面にわたって磁性体層１を遮るように永久磁石５を配置した従来の積層インダクタとについて、初期状態において２５℃の温度雰囲気下において測定した直流重畳特性と、使用温度範囲の下限温度である−４０℃において定格の１．５倍の電流を瞬時に流した後の直流重畳特性との変化を検証した。
【００２９】
図４は、上記実施形態の積層インダクタの結果を示すものであり、図６は上記従来の積層インダクタの結果を示すものである。
これらの図から、本実施形態の積層インダクタにおいては、直流重畳特性の劣化が見られないのに対して、上記従来の積層インダクタにおいては、大幅な劣化が見られることが判る。
【符号の説明】
【００３０】
１  磁性体層
２  導電パターン（コイル）
３、６  非磁性体層
４  ビア穴
５  永久磁石層
【図７】
2015198159.tif 000003
【図１】
2015198159.tif 000004
【図２】
2015198159.tif 000005
【図３】
2015198159.tif 000006
【図４】
2015198159.tif 000007
【図５】
2015198159.tif 000008
【図６】
2015198159.tif 000009